(57)【特許請求の範囲】
【請求項１】
焼石膏、硬化防止剤および水を含む第１の混合物を含有する第１区画と、
前記第１区画からシールされ、硬化開始剤および水を含む第２の混合物を含有する第２区画と
を備え、
前記第１の混合物および前記第２の混合物は、液体または流体の形態であり、
前記シールを破ると、前記第１の混合物および前記第２の混合物が混練動作により結合可能となって、１回分のウォールボードジョイント化合物が提供される、
別個のシールされた区画を有し、ウォールボードジョイント化合物を製造するための成分材料が提供された多区画容器。
【請求項２】
前記第１の混合物および前記第２の混合物の混合の程度を示す顔料を前記第１区画および前記第２区画のうちの１つにさらに含む請求項１に記載の容器。
【請求項３】
前記顔料が、ｐＨ系指示剤およびカルシウムキレート化指示剤のうちの１つである請求項２に記載の容器。
【請求項４】
前記シールを破ることができ、前記第１の混合物および前記第２の混合物が、道具を用いることなく、手で混合可能である請求項１に記載の容器。
【請求項５】
使用者が、前記第１の混合物および前記第２の混合物の結合の硬化速度を調節できるよう、前記硬化開始剤および水を含む第３区画をさらに備える請求項１に記載の容器。
【請求項６】
前記第１の混合物および前記第２の混合物のうちの１つが、レオロジー調整剤を含む請求項１に記載の容器。
【請求項７】
焼石膏、硬化防止剤および水を含む第１の混合物を含有する第１区画と、
前記第１区画からシールされ、硬化開始剤および水を含む第２の混合物を含有する第２区画と
を備え、
前記第１の混合物および前記第２の混合物の混合の程度を示す顔料を前記第１区画および前記第２区画のうちの１つにさらに含み、
前記シールを破ると、前記第１の混合物および前記第２の混合物が混練動作により結合可能となって、１回分のウォールボードジョイント化合物が提供される、
別個のシールされた区画を有し、ウォールボードジョイント化合物を製造するための成分材料が提供された多区画容器。
【請求項８】
焼石膏、硬化防止剤および水を含む第１の混合物を含有する第１区画と、
前記第１区画からシールされ、硬化開始剤および水を含む第２の混合物を含有する第２区画と
使用者が、前記第１の混合物および前記第２の混合物の結合の硬化速度を調節するための、前記硬化開始剤および水を含む第３区画と
を備え、
前記シールを破ると、前記第１の混合物および前記第２の混合物が混練動作により結合可能となって、１回分のウォールボードジョイント化合物が提供される、
別個のシールされた区画を有し、ウォールボードジョイント化合物を製造するための成分材料が提供された多区画容器。
【発明の詳細な説明】
【技術分野】
【０００１】
本発明の製品は、概して、仕上げ石膏ウォールボードパネルに用いられるようなウォールボードジョイント化合物として特に有用なセメント系組成物に関する。特に、ジョイント化合物は、長い貯蔵寿命を有する１回分の内蔵式パッケージで提供される。
【背景技術】
【０００２】
ジョイント化合物は、典型的には、紙またはファイバーガラステープと組み合わせて、近接するパネル間の空間を充填することにより、石膏パネルの取り付けを完成するために適用される。ジョイント化合物は、テープを適用する前か後のいずれかに、パネル間の空間へ押し込まれる。パネル間の空間が充填されたら、一般に、最初と同じか目的によって処方されたものかのいずれかであるジョイント化合物の追加のコートが１回以上適用されてパネル間に平滑な継ぎ目を与え、その後、パネルには、通常、塗装がなされるか、他の何らかの表面仕上げが行われるであろう。ジョイント化合物はまた、最後の装飾の準備のできた、見た目の美しい均一な仕上げを提供する目的で、壁表面を補修するのにも用いられる。
【０００３】
通常、ジョイント化合物は、フィラー、バインダーおよびレオロジー調整剤、典型的には、増粘剤を含む。従来のフィラーとしては、炭酸カルシウム、硫酸カルシウム二水和物（石膏）および硫酸カルシウム半水和物（ギプス）が挙げられる。硫酸カルシウム半水和物は、水和により硬化して石膏となるが、他のフィラーを用いる化合物は、単なる乾燥により硬化する。このように、ジョイント化合物は、通常、フィラーが大量の硫酸カルシウム半水和物を含有しているかどうかによって、硬化か乾燥かの２つのタイプに分類される。
【０００４】
粉末硬化タイプのジョイント化合物を水と混合すると、硫酸カルシウム半水和物が水と反応して石膏を形成するであろう。硬化タイプのジョイント化合物を硬化する典型的な時間は、５〜３００分であり、工場で定められた硬化時間を有する乾燥化合物の袋を選択することにより使用者により設定される。従って、粉末硬化タイプのジョイント化合物は水を加えた後、硬化プロセスがすぐに始まるので、典型的には、水は、使用直前まで加えない。このように、パッチング用途に用いるときの硬化タイプのジョイント化合物の欠点は、化合物の一部が、使用可能になる前に硬化することが多く、無駄が生じやすいか、または使用者が混合する化合物が特定の作業に対して過剰であったり、不足したりすることである。
【０００５】
さらに、使用前に、粉末を水と混合するのに必要とされる余分な工程に関連する欠点がある。第１に、現場で飲用水が利用可能である必要があり、これは、新たな建築の場合には必ずしも当てはまらないことである。第２に、硬化タイプのジョイント化合物は、適正に混合するのが難しい可能性があることである。
【０００６】
使用時に水を加えるという問題を回避するべく、プレミックス硬化タイプのジョイント化合物を製造できるよう、半水和物の水との反応を防ぐために、ジョイント化合物が処方されてきた。硬化化合物はまた、乾燥タイプのジョイント化合物に比べて利点を有する。というのは、乾燥タイプの化合物は、乾燥中に収縮するであろうことから、複数回のコートおよびコート間に十分な乾燥時間を必要とし、時宜に即して、装飾に好適な平滑な表面を得るのを難しくさせるからである。
【０００７】
プレミックス硬化タイプのジョイント化合物は、以前の特許に示唆されてきた。例えば、米国特許第４，６６１，１６１号明細書には、動物の組織およびカルシウムイオン用硬化防止剤から形成されたタンパク質成分を用いる硬化遅延組成物が開示されている。硬化が必要されるとき、カルシウムより高いｌｏｇ  Ｋ値を有する化合物を含む硬化開始剤が、ジョイント化合物と混合される。
【０００８】
その他の調合済み硬化タイプのジョイント化合物は、参考文献として援用される米国特許第６，８０５，７４１号明細書および米国特許出願公開第２００８／０２２９９８１号明細書に記載されている。
【０００９】
同じく参考文献として援用される米国特許第５，７４６，８２２号明細書に言及されているとおり、硬化防止剤の活性は経時により劣化することが分かったため、かかる調合済み硬化ジョイント化合物の貯蔵寿命は十分でない。このように、’８２２特許には、水を含むプレミックス硫酸カルシウム半水和物ベースのジョイント化合物の硬化を防ぐために、カルシウムを含まないホスフェート添加剤を含む改善された硬化タイプのジョイント化合物が開示されている。貯蔵寿命は、少なくとも数カ月と言われている。
【発明の概要】
【発明が解決しようとする課題】
【００１０】
このように、適用中、化学的硬化のための無駄が出る可能性がなく、現場で飲用水を必要とする不便がなく、粉末を水と手で混合することによりブレンドすることに関する難しさのない、硬化タイプの化合物の性能利点を備えたジョイント化合物を提供する必要がある。
【課題を解決するための手段】
【００１１】
内蔵式区画を有する（ｓｅｌｆ  ｃｏｎｔａｉｎｅｄ  ｃｈａｍｂｅｒｅｄ）、好ましくは、可撓性パウチタイプの容器中の本発明の調合済み硬化タイプのジョイント化合物および硬化開始剤は、先行技術の欠点に対処するか、またはそれらを超えるものである。本発明の容器では、硬化タイプのジョイント化合物が、パッチング用途に好適な１回分パッケージに提供されている。活性成分は、単一パッケージで提供されているが、貯蔵寿命を増大し現場での追加の飲用水の必要性を減じるために、使用するまで別個に保たれる。また、容器は１回分のサイズであるため、即時の硬化により無駄な化合物が生成される可能性が低い。本発明の化合物を用いる必要に応じ、使用者は、化合物成分の２つの主な区画を分離しているシールを破り、中身を手で混練して、化合物を完全に混合する。染料がパッケージの区画の１つに提供されていて、色が変わり、完全な混合を示すのが好ましい。染料にはまた、硬化後、軽い研磨が必要とされることの多い表面パッチ領域を目立たせる役割もある。他の特徴は、手による混合または混練を容易にするために、各区画に、近接する区画と同様の粘度を有する成分が提供されていることである。得られる結合物または用量の成分は、個々の区画のものとは異なる粘度を有する。さらに、追加用量の成分、例えば、硬化開始剤を有する追加区画を提供することにより、使用者がかかる区画を開く数によって硬化速度を調節することが可能となる。
【００１２】
より具体的には、調合サイズの多区画容器は、別個のシールされた区画を有するように提供され、ウォールボードジョイント化合物を形成するための成分材料を有している。容器は、焼石膏、硬化防止剤および水を含む第１の混合物を含有する第１区画と、第１区画からシールにより隔離され、硬化開始剤および水を含む第２の混合物を含有する第２区画とを備え、シールを破ると、第１および第２の混合物が混練動作により結合可能となって、１回分のウォールボードジョイント化合物が提供される。他の実施形態において、調合サイズの多区画容器は、別個のシールされた区画を有するように提供され、ウォールボードジョイント化合物を形成するための成分材料を有している。容器は、焼石膏、硬化防止剤および水を含む第１の混合物を含有する第１区画と、第１区画からシールにより隔離され、得られる混合用量の化合物の性能を変化させる添加剤をそれぞれ含有する少なくとも１つ以上の追加の区画とを備える。
【００１３】
他の実施形態において、調合サイズの多区画容器は、別個のシールされた区画を有するように提供され、ウォールボードジョイント化合物を形成するための成分材料を有している。容器は、硬化防止焼石膏のスラリーを含み、第１の粘度を有する第１の混合物を含有する第１区画と、第１区画から易壊性シールによりシールされ、硬化開始剤および水を含み、第２の粘度を有する第２の混合物を含有する第２区画とを備え、第１および第２区画の中身を混合すると、混合物が第１および第２の粘度より高い粘度を有する結果となる。
【図面の簡単な説明】
【００１４】
【図１】使用者による取扱いおよび各内容物を混合するための区分の破砕を示す本発明の容器の正面図である。
【図２】図１に示す容器の変形容器の正面図である。
【発明を実施するための形態】
【００１５】
図１を参照すると、容器は、概して、１０で示され、対応の仕切り区分または膜１６によりそれぞれ分離された、少なくとも１つ、好ましくは、いくつかの内部区画１２、１４を備えている。容器１０は、内蔵式の可撓性プラスチックパウチタイプの容器であるのが好ましいが、具体的な材料および可撓性については、状況に合わせて変えることができる。剛性の容器も考えられる。また、仕切りまたは膜１６は、道具を用いることなく、手で取り扱うことにより、破り得る点で易壊性であるのが好ましい。しかしながら、開くのに切断やその他動作を必要とする他の膜材料も考えられる。本発明の容器１０は、ウォールボード取り付けをパッチングする等の調合タイプの使用に好適なサイズで提供される。典型的な取り付けは、新たな建築または改築である。容器１０は、使用者１８によりなされる十分な取扱いまたは圧力によって、膜が破砕または破裂して、２つ以上の区画間が流体連通するまで、仕切りまたは膜１６が、各区画１２、１４の内容物をシールにより分離するタイプとして業界において知られている。より詳細は後述されるであろうとおり、易壊性膜の連続した破裂のため、そして、得られる混合用量のウォールボードジョイント化合物の性能を調節するためにより多くの区画間に流体を導入するためには、より多くの区画が考えられる。容器１０のその後の混練またはその他の取扱いによって、各成分が混合される。かかる容器は、Ａｄｖａｎｃｅｄ  Ｐｏｕｃｈ  Ｔｅｃｈｎｏｌｏｇｉｅｓ，Ｆｅｎｔｏｎ，Ｍｉｓｓｏｕｒｉより市販されている。
【００１６】
本発明の容器１０において、硬化可能なタイプのジョイント化合物の混合可能な成分は、使用する必要があるまで、別個の区画１２、１４において、非反応性状態で保持される。貯蔵寿命を保つために、成分は互いに分離されている。ジョイント化合物が必要なときは、使用者１８は、道具を用いることなく、手で容器１０を取り扱って、十分な圧力をかけて、膜１６を破損または破裂させて、各成分を混合する。
【００１７】
業界で知られているとおり、硬化性ジョイント化合物は、乾燥によるよりも、化学反応により硬化するものである。本発明の容器において、硬化可能なジョイント化合物は、硫酸カルシウム半水和物の水和により石膏へと硬化可能なものである。このタイプの調合済みジョイント化合物は、水を含有するであろうが、硬化防止剤の存在により、硬化が防がれるため硬化しないであろう。
【００１８】
第１の混合物２０は、第１区画１２内に配置され、硬化タイプのウォールボードジョイント化合物の硬化が防止された、スラリー形態である。第１の混合物２０の主成分は、硫酸カルシウム半水和物、水および硬化防止剤である。
【００１９】
硫酸カルシウム半水和物成分によって、組成物が硬化タイプ化合物として機能することが可能となる。カルシウム半水和物のアルファ結晶形態が、好適な、機能する粘度を得るのにあまり水を必要としない点で好ましい。一般的に、少なくとも約２０重量（質量）パーセント（２０重量％（質量％））の濡れていない第１の混合物２０が硫酸カルシウム半水和物であり、それは、約９９重量（質量）パーセント（９９重量％（質量％））まで及んでよい。
【００２０】
本発明の第１の混合物２０の特徴は、第１区画１２においてスラリーを生成する水が既知の供給源からのものであり、硬化時間の変動を減少することである。硬化時間は、建設現場で使用可能な飲用水の様々な供給源中の不純物または鉱物に影響されることが分かっている。
【００２１】
業界で公知のとおり、硬化防止剤、ここでは、好ましくは、ＴＳＰＰまたはその他公知の硬化防止剤、参考文献として前に引用した米国特許第５，７４６，８２２号明細書に記載されたとおり、業界に周知。硬化防止剤は、業界で公知のとおり、単一成分であっても複数成分であってもよい。特に、（１）ヘキサメタリン酸亜鉛および（２）トリポリリン酸カリウムは、長期抑制効果を提供することが分かっており、（３）テトラピロリン酸四ナトリウムは、最も長く続く硬化防止効果を提供する。その他の有効な硬化防止剤としては、（４）トリポリリン酸ナトリウム、（５）リン酸モノアンモニウムおよび（６）リン酸二水素カリウムが挙げられる。通常、硬化防止効果は、水を除いた組成物総重量（総質量）を基準として、約０．１〜約１０重量％（質量％）の範囲の量の低レベルのリン酸添加剤により提供される。
【００２２】
ジョイント化合物として第１の混合物２０を製造する際、従来のジョイント化合物成分または添加剤を混合物に組み込んでもよい。炭酸カルシウムが任意選択でのフィラーと考えられる。炭酸カルシウムは、第１の混合物２０の約７５重量（質量）パーセント（７５重量％（質量％））までの範囲の量で存在してもよい。
【００２３】
軽量の調合済みジョイント化合物が望ましい場合には、軽量特性は、参考文献として援用される米国特許第４，４５４，２６７号明細書の開示に従って膨張パーライト等の軽量フィラーを処方に組み込むことにより提供することができる。ジョイント化合物へ組み込む場合には、膨張パーライトは、５０メッシュのスクリーンを通過するであろう粒子サイズを有するものであるのが望ましいことは業界において周知されている。パーライトは、市販されており、好ましくは、水を除いた第１の混合物２０中の全成分の５〜１５重量％（質量％）の量で存在するのが好ましい。
【００２４】
ラテックスエマルジョンバインダーは、ジョイント化合物業界の当業者に周知されている重要な成分である。従来のラテックスバインダーのいずれを用いてもよいが、ポリ酢酸ビニルおよびエチレン酢酸ビニルエマルジョンが好ましい。一般的に、存在する場合、ラテックスバインダーは、水を加える前のジョイント化合物の固体含量の約１〜約１５重量％（質量％）、好ましくは、約２〜約５．５重量％（質量％）の範囲である。
【００２５】
一般的に、第１の混合物２０は、少量のレオロジー調整剤、例えば、増粘剤、特に、セルロース増粘剤を含有するのが好ましい。従来のセルロース増粘剤、例えば、エチルヒドロキシエチルセルロース、ヒドロキシプロピルメチルセルロース、メチルヒドロキシプロピルセルロースおよびヒドロキシエチルセルロースが第１の混合物２０において考えられる。レオロジー調整剤の量は、存在する場合、組成物全成分（調合済み化合物を製造するのに加える水は含まない）の約０．１〜約２重量％（質量％）の範囲であってもよい。
【００２６】
調合済みジョイント化合物は、乾燥時の亀裂抵抗性等様々な性能特性を提供するために、マイカ、タルクまたはクレイを含有することが多い。本発明のジョイント化合物に用いるときは、マイカまたはタルクまたはクレイは、水を加える前の組成物の約１〜約１５重量％（質量％）であってもよい。
【００２７】
第１の混合物２０は、７〜８の範囲のｐＨを有するのが好ましい。場合によっては、クエン酸等の添加剤を用いて、ｐＨを下げる必要があるであろう。一般的に、ｐＨ調節添加剤は、ジョイント化合物組成物の０．１〜１重量％（質量％）の範囲の量で存在してもよい。
【００２８】
ジョイント化合物によく用いられる追加の成分は、防腐剤、湿潤剤、抗菌剤、消泡剤および可塑剤である。これらの成分も、存在する場合、通常、水を加える前の組成物の約０．０５〜約１重量％（質量％）の範囲の少量で用いられる。
【００２９】
数多くの硬化タイプのジョイント化合物が業界において公知であり、本発明のパッケージ１０に用いるのが好適と考えられるが、第１の混合物２０は、以下の固体成分を含有していてもよい。なお、以下の表で、「ｗｔ％（ｍａｓｓ％）」は、第１の混合物２０の固形成分の全重量（全質量）に基づいている。
【００３０】
【表１】
0005913112.tif 000002
【００３１】
他の区画１４において、硬化開始剤を含む第２の混合物２２が提供される。硬化開始剤は、好ましくは、硫酸アルミニウム、硫酸亜鉛および硫酸鉄からなる群から選ばれ、第２の混合物２２の重量（質量）に基づいて約８２．８重量％（質量％）で提供される。第１および第２の混合物２０、２２の結合から得られる本発明の調合済みセメント系組成物は、硬化作用を開始する硬化開始剤による活性化により、硬化タイプのジョイント化合物として機能することができる。硬化開始剤は、ホスフェートの抑制効果を克服する。好ましい硬化開始剤は、１０〜３０％の硫酸亜鉛の範囲の溶液中硫酸アルミニウムまたは硫酸亜鉛である。他の好ましい硬化開始剤ブレンドは、９５重量％（質量％）の硫酸亜鉛および５％赤色酸化鉄で製造された溶液である。特に好ましい硬化開始剤は、水１リットル当たり１００ｇ〜３００ｇの濃度範囲で供給されるＵＳＧ  Ｇｙｐｓｕｍ  Ａｃｃｅｌｅｒａｔｏｒである。
【００３２】
他の処方も考えられるが、好ましい実施形態において、第１の混合物（ジョイント化合物）２０および第２の混合物２２（硬化開始剤）の両方が、液体または流体形態で提供される。第２の混合物２２は、上述したレオロジー調整剤および水を含むように処方されるのが特に好ましい。好ましいレオロジー調整剤は、セルロース増粘剤であり、組成物全成分（調合済み化合物を製造するのに加える水は含まない）の重量（質量）に基づいて０．１〜２重量％（質量％）の範囲で提供される。
【００３３】
シール１６を破ることにより、第１および第２の混合物２０、２２が、混練動作により結合可能であり、１回分の所望の硬化可能なウォールボードジョイント化合物が提供される。好ましい実施形態において、第１および第２の混合物２０、２２の混合の程度を示す顔料が、第１および第２区画１２、１４のうちの１つに提供される。顔料は、標準的な染料、ｐＨ系指示剤、キレート化指示剤またはその他公知の色指示剤とすることができる。混合が進むにつれ、結合した混合物の色が変わる。
【００３４】
第１および第２の混合物の混合の程度を示すのに加え、顔料はまた、得られる用量の化合物が壁に適用されると目に見える。このように、追加の壁補修が必要とされるであろう場所が、使用者に視覚的に指示される。許容できる顔料としては、酸−塩基指示剤およびカルシウムイオン濃度指示剤が挙げられ、両者共市販されている。
【００３５】
本発明のパッケージ１０の他の特徴は、第１の混合物２０を第１の粘度を有するように処方し、第２の混合物２２を第２の粘度を有するように処方することである。シール１６を破り、第１および第２の混合物２０、２２を一緒に混合すると、混合用量のジョイント化合物が、個々の区画の成分よりも高い粘度を有するようになる。プレミックス成分の低粘度によって、手での混練による混合が容易になる。
【００３６】
より具体的には、第１の混合物は、１５０〜１，０００ブラベンダー単位−（１１８５０〜７９０００ｃｐｓ）の最も広い範囲の好ましい粘度、３００〜５００ブラベンダー単位（２３７００〜３９５００ｃｐｓ）のより好ましい範囲、および４００〜４５０ブラベンダー単位（３１６００〜３５５００ｃｐｓ）の範囲の最も好ましい粘度を有し、第２の混合物２２は、室温の水の粘度に近い好ましい粘度を有する。粘度は、ＶＣ−３ブラベンダー粘度計で測定する。粘度は、室温（約２５℃）で、７２〜７８ｒ．ｐ．ｍ．主軸速度で操作される２５０センチメートル−グラムねじり頭を用いて測定される。
【００３７】
好ましい割合は、１００ｍｌの第１の混合物２０当たり、６ｍｌの第２の混合物２２（硬化開始剤）である。２つの混合物２０、２２の混合により、結果として得られるジョイント化合物は約２０分で硬化する。
【００３８】
クエン酸の使用について上述したが、ｐＨを上げるために、第１の混合物２０は、任意選択により、水酸化ナトリウム等を含むことも考えられる。他の選択肢は、第２の混合物２２に、アルカリ膨潤可能なレオロジー調整剤を提供し、第１の混合物２０に、アルカリ膨潤可能な調整剤を膨潤および増粘させるのに十分にｐＨを上げる添加剤を提供することである。アルカリ膨潤可能な調整剤の一例を挙げると、セルロースエーテルまたは関連の増粘剤がある。
【実施例】
【００３９】
実施例１
パッケージ１０の易壊性シール１６により分離された２つの混合物２０および２２により、好ましい調合済みジョイント化合物を製造した。第１の混合物２０は以下を含んでいた。
【００４０】
【表２】
0005913112.tif 000003
【００４１】
第２の混合物は以下を含んでいた。
硫酸アルミニウム  水１リットル当たり１５０ｇ
【００４２】
上述および以下の実施例において、成分の入手先は次のとおりである。
【００４３】
【表３】
0005913112.tif 000004
【００４４】
【表４】
0005913112.tif 000005
【００４５】
実施例２
変形として、好ましい調合済みジョイント化合物を、第１の混合物２０として製造した。レオロジー調整剤（ここでは増粘剤）は含まず、以下のものを含んでいた。
【００４６】
【表５】
0005913112.tif 000006
【００４７】
第２の混合物２２は、以下を含み、レオロジー調整剤（ここでは増粘剤）を含んでいた。
【００４８】
【表６】
0005913112.tif 000007
【００４９】
例２において、第１の混合物２０の好ましい粘度は、３５０ブラベンダー単位（２７６５０ｃｐｓ）未満であり、最も好ましくは、１５０ブラベンダー単位（１１８５０ｃｐｓ）未満である。第２の混合物２２の好ましい粘度はまた、３５０ブラベンダー単位（２７６５０ｃｐｓ）未満であり、最も好ましくは、１５０ブラベンダー単位（１１８５０ｃｐｓ）未満である。混合の際、結合した粘度は、３分以内で４００〜５００ブラベンダー単位（３１６００〜３９５００ｃｐｓ）の範囲であり、５分以内で３００ブラベンダー単位（２３７００ｃｐｓ）を超える。混合すると、得られる第１および第２の混合物２０、２２の結合物が硬化し始め、組成物が固体となるまで、粘度は上がる。しかしながら、この選択において、初期の増粘は硬化によるものでなく、増粘剤の作用による。
【００５０】
図２をここで参照すると、パッケージ１０の変形パッケージが、概して、３０で示されている。パッケージ１０と共有される構成要素は、同一の参照番号で示されている。パッケージ１０と３０の主な違いは、パッケージ３０が、第２の混合物２２の第２の１回分容量２２ａ（硬化開始剤、水および任意でレオロジー調整剤）を有する第３区画３２を含むことである。第２のシール３４は、区画１４および３２を分離している。このようにすると、１回量または倍量の硬化開始剤を組み込むことにより、使用者１８は、得られるジョイント化合物の硬化速度を調節することができる。硬化開始剤の量は、特定の用途のニーズに合わせるために変えてもよいものと考えられるであろう。使用者の任意選択により組み込まれてもよい様々な添加剤を組み込むために、追加の区画３２を必要に応じて加え、シール１６の同様の操作を行う際にシールを破損させ区画を結合させてもよい。いずれかの実施形態１０、３０で、使用の際、使用者１８は容器を操作して、シール１６、３４を破り、２つの混合物２０、２２を完全に混合する。色の変化により示されるとおり、混合が完了すると、使用者は、容器１０、３０の隅部を切断して、得られた混合用量のジョイント化合物を、必要に応じて、分配する。
【００５１】
区画を有するパウチにおいて、調合済み硬化タイプのジョイント化合物および硬化開始剤の特定の実施形態について本明細書に説明してきたが、そのより広い態様および以降の請求項に規定される発明から逸脱することなく、変更および修正を行ってもよいことは、当業者であれば、理解されるであろう。
［付記１］
焼石膏、硬化防止剤および水を含む第１の混合物を含有する第１区画と、
前記第１区画からシールされ、硬化開始剤および水を含む第２の混合物を含有する第２区画と
を備え、
前記シールを破ると、前記第１および第２の混合物が混練動作により結合可能となって、１回分のウォールボードジョイント化合物が提供される、
別個のシールされた区画を有し、ウォールボードジョイント化合物を製造するための成分材料が提供された調合サイズの多区画容器。
［付記２］
前記第１の混合物および前記第２の混合物が、両方とも液体である付記１に記載の容器。
［付記３］
前記第１および第２の混合物の混合の程度を示す顔料を前記第１および第２区画のうちの１つにさらに含む付記１に記載の容器。
［付記４］
前記顔料が、ｐＨ系指示剤およびカルシウムキレート化指示剤のうちの１つである付記３に記載の容器。
［付記５］
前記シールを破ることができ、前記第１および第２の混合物が、道具を用いることなく、手で混合可能である付記１に記載の容器。
［付記６］
使用者が、前記第１および第２の混合物の結合の硬化速度を調節できるよう、第２の１回分の前記硬化開始剤および水を含む第３区画をさらに備える付記１に記載の容器。
［付記７］
前記第１および第２の混合物のうちの１つが、レオロジー調整剤を含む付記１に記載の容器。
［付記８］
焼石膏、硬化防止剤および水を含む第１の混合物を含有する第１区画と、
前記第１区画からシールにより隔離され、得られる混合用量の化合物の性能を変化させる添加剤をそれぞれ含有する少なくとも１つ以上の追加の区画と
を備える、
別個のシールされた区画を有し、ウォールボードジョイント化合物を製造するための成分材料を含む調合サイズの多区画容器。
［付記９］
硬化開始剤および水を含む第２の混合物をそれぞれ含有する２つの追加の区画をさらに備え、前記対応のシールを破ると、前記第１および１つ以上の前記第２の混合物が混練動作により結合可能となって、硬化速度が可変の１回分の前記ウォールボードジョイント化合物が提供される、付記８に記載の容器。
［付記１０］
硬化防止焼石膏のスラリーを含み、第１の粘度を有する第１の混合物を含有する第１区画と、
前記第１区画から易壊性シールによりシールされ、硬化開始剤および水を含み、第２の粘度を有する第２の混合物を含有する第２区画と
を備え、
前記第１および第２区画の中身を混合すると、混合物が前記第１および第２の粘度より高い粘度を有する結果となる、
別個のシールされた区画を有し、ウォールボードジョイント化合物を製造するための成分材料が提供された調合サイズの多区画可撓性容器。
【図１】
0005913112.tif 000008
【図２】
0005913112.tif 000009